ФРИТТА ГЛАЗУРИ
GLASE FRIT

Изобретение относится к технологии силикатов и касается составов фритт для приготовления глазурей, предназначенных для нанесения на изделия из майолики.
Известна фритта глазури, включающая, мас.%: кварцевый песок 25,0; пегматит 15,0; бура 13,0; сурик свинцовый 22,0; сода 17,0; мел 8,0 [1]. Глазурь, получаемая с применением такой фритты, не является экологически безопасной, поскольку содержит токсичный компонент - сурик свинцовый.
Задача изобретения состоит в получении экологически безопасной глазури для майолики.
Технический результат достигается тем, что фритта глазури, включающая кварцевый песок, пегматит, буру, соду, мел, дополнительно включает плавиковый шпат, причем компоненты находятся при следующем соотношении, мас.%: кварцевый песок 20,0-25,0; пегматит 40,0-46,0; бура 7,0-10,0; сода 14,0-17,0; мел 4,0-5,0; плавиковый шпат 5,0-7,0.
В таблице приведены составы фритты глазури.
Компоненты
Состав, мас.%
1
2
3
Кварцевый песок
20,0
22,5
25,0
Пегматит
46,0
43,0
40,0
Бура
7,0
8,5
10,0
Сода
17,0
15,5
14,0
Мел
5,0
4,5
4,0
Плавиковый шпат
5,0
6,0
7,0
Варку фритты глазури проводят при температуре 1400-1450°C. Расплав гранулируют в воду. Полученную фритту размалывают мокрым способом с добавкой 0,1 мас.% жидкого калиевого стекла и 5 мас.% пластичной глины до полного прохождения через сетку №0056, подготавливают суспензию с влажностью 45-55%, которую наносят на изделия из майолики, и при температуре 1000-1020°C проводят обжиг.
Источник информации
1. Акунова Л.Ф., Крапивин В.А. Технология производства и декорирования художественных керамических изделий. - М.: Высшая школа, 1984. - 207 с.